(57)【要約】【課題】ろ過処理したときに粒径が大きなシリカを精度よく除去し、塗工性に優れたろ過処理樹脂ワニスを得ることができ、かつ該ろ過処理樹脂ワニスの量産性を高めることができる樹脂ワニスを提供する。【解決手段】本発明に係る樹脂ワニスは、エポキシ樹脂と、硬化剤と、シランカップリング剤により表面処理されたシリカとを含有する。本発明に係る樹脂ワニスでは、２３℃及び３．８３［１／ｓ］での粘度が、１５０ｍＰａ・ｓ以上、１０００ｍＰａ・ｓ以下であり、２３℃及び３．８３［１／ｓ］での粘度（ｍＰａ・ｓ）の２３℃及び１９１．５［１／ｓ］での粘度（ｍＰａ・ｓ）に対する粘度比が、１．０以上、３．０以下である。【選択図】図１
2013010899.tif 000002
【特許請求の範囲】
【請求項１】
エポキシ樹脂と、硬化剤と、シランカップリング剤により表面処理されたシリカとを含有し、
２３℃及び３．８３［１／ｓ］での粘度が、１５０ｍＰａ・ｓ以上、１０００ｍＰａ・ｓ以下であり、
２３℃及び３．８３［１／ｓ］での粘度（ｍＰａ・ｓ）の２３℃及び１９１．５［１／ｓ］での粘度（ｍＰａ・ｓ）に対する粘度比が、１．０以上、３．０以下である、樹脂ワニス。
【請求項２】
前記シランカップリング剤が、ＳＰ値が７．４以上、１０．４以下である有機基を有する、請求項１に記載の樹脂ワニス。
【請求項３】
前記シリカが球状シリカである、請求項１又は２に記載の樹脂ワニス。
【請求項４】
樹脂ワニス１００重量％中、前記シリカの含有量が３０重量％以上、７０重量％以下である、請求項１〜３のいずれか１項に記載の樹脂ワニス。
【請求項５】
前記シリカの平均粒子径が０．１μｍ以上、１μｍ以下である、請求項１〜４のいずれか１項に記載の樹脂ワニス。
【請求項６】
フェノキシ樹脂をさらに含有する、請求項１〜５のいずれか１項に記載の樹脂ワニス。
【請求項７】
２μｍ以上の粒子の捕捉効率が９５％以上であるプリーツ型カートリッジフィルターで１回以上ろ過処理される樹脂ワニスである、請求項１〜６のいずれか１項に記載の樹脂ワニス。
【請求項８】
請求項１〜７のいずれか１項に記載の樹脂ワニスを、２μｍ以上の粒子の捕捉効率が９５％以上であるプリーツ型カートリッジフィルターで１回以上ろ過処理することにより得られたろ過処理樹脂ワニス。
【請求項９】
前記プリーツ型カートリッジフィルターの材質が、ナイロン、ポリプロピレン、ポリオレフィン、ポリテトラフルオロエチレン、グラスファイバー又はポリフェニレンサルファイドである、請求項８に記載のろ過処理樹脂ワニス。
【請求項１０】
請求項１〜７のいずれか１項に記載の樹脂ワニスを、２μｍ以上の粒子の捕捉効率が９５％以上であるプリーツ型カートリッジフィルターで１回以上ろ過処理することによりろ過処理樹脂ワニスを得る、ろ過処理樹脂ワニスの製造方法。
【請求項１１】
前記プリーツ型カートリッジフィルターの材質が、ナイロン、ポリプロピレン、ポリオレフィン、ポリテトラフルオロエチレン、グラスファイバー又はポリフェニレンサルファイドである、請求項１０に記載のろ過処理樹脂ワニスの製造方法。
【請求項１２】
基材と、前記基材の一方の表面に積層されており、かつ請求項８又は９に記載のろ過処理樹脂ワニスを用いて形成された樹脂フィルムとを備える、積層フィルム。
【請求項１３】
回路基板と、前記回路基板の表面上に配置された硬化物層とを備え、
前記硬化物層が、請求項８又は９に記載のろ過処理樹脂ワニスを硬化させることにより形成されている、多層基板。
【発明の詳細な説明】
【技術分野】
【０００１】
本発明は、例えば、２μｍ以上の粒子の捕捉効率が９５％以上であるプリーツ型カートリッジフィルターで１回以上ろ過処理した後に好適に用いられる樹脂ワニス、並びに該樹脂ワニスをろ過処理したろ過処理樹脂ワニス、ろ過処理樹脂ワニスの製造方法、積層フィルム及び多層基板に関する。
【背景技術】
【０００２】
従来、積層板及びプリント配線板等の電子部品を得るために、様々な樹脂組成物が用いられている。例えば、多層プリント配線板では、内部の層間を絶縁するための絶縁層を形成したり、表層部分に位置する絶縁層を形成したりするために、樹脂組成物が用いられている。
【０００３】
多層プリント配線板の絶縁層には、該絶縁層に積層される他の絶縁層又は回路などと剥離が生じ難いことが強く求められる。このため、上記絶縁層では、熱により寸法が大きく変化しないことが望まれる。すなわち、上記絶縁層の線膨張率が低いことが望ましい。
【０００４】
上記絶縁層の線膨張率を大幅に低下させるために、樹脂組成物に線膨張率が低いフィラーを配合することが一般的に行われる。近年、銅配線、半田等といった異種材料と絶縁層との線膨張率の差を低減するため、樹脂組成物に配合されるフィラーの量が多くなってきている。
【０００５】
上記樹脂組成物の一例として、下記の特許文献１には、略真球状の酸化物微粒子であるフィラーと有機溶媒とを含有するスラリー組成物を、マトリクス樹脂中に分散させることにより得られた樹脂組成物が開示されている。特許文献１には、フィラーを有機溶媒に予め分散させたスラリー組成物を用意した後、該スラリー組成物をマトリクス樹脂中に分散させることで、凝集塊の発生を抑制でき、マトリクス樹脂中にフィラーを均一に分散させることができることが記載されている。
【０００６】
下記の特許文献２には、無機充填材と熱硬化性樹脂とを含む樹脂組成物が開示されている。特許文献２に記載の樹脂組成物では、上記無機充填材の２μｍを超える粗粒は５００ｐｐｍ以下である。粗粒を少なくする具体的な方法としては、メチルエチルケトン中に無機充填材を分散させた状態で、２μｍの細孔径フィルターで積層型カートリッジフィルターを用いて、最大粒子径２．０μｍを超える粗粒をろ過により分離している。このように粗粒を少なくすることによって、上記樹脂組成物により配線板の絶縁層を形成した場合に、レーザー加工により、回路幅／回路間幅（Ｌ／Ｓ）が１０μｍ／１０μｍ以下の微細な配線を形成するための溝加工性、微細なビアの加工性が良好になり、絶縁層と導体回路との密着性が良好になることが記載されている。
【先行技術文献】
【特許文献】
【０００７】
【特許文献１】特開２００２−２８５００３号公報
【特許文献２】特開２０１０−２５８４１９号公報
【発明の概要】
【発明が解決しようとする課題】
【０００８】
特許文献１に記載の方法で樹脂組成物を得た場合には、無機充填材の凝集塊は抑制できるが、該樹脂組成物を用いて配線板の絶縁層を形成したときに、粗大な一次粒子により絶縁層に不具合が発生する。
【０００９】
特許文献２に記載の方法では、樹脂組成物を高い量産性で得ることが困難なことがある。特に、粗粒を少なくする際に、粗粒を効率的に除去できないことがある。
【００１０】
本発明の目的は、ろ過処理したときに粒径が大きなシリカを精度よく除去し、塗工性に優れたろ過処理樹脂ワニスを得ることができ、かつ該ろ過処理樹脂ワニスの量産性を高めることができる樹脂ワニス、ろ過処理樹脂ワニス、ろ過処理樹脂ワニスの製造方法、積層フィルム並びに多層基板を提供することである。
【課題を解決するための手段】
【００１１】
本発明の広い局面によれば、エポキシ樹脂と、硬化剤と、シランカップリング剤により表面処理されたシリカとを含有し、２３℃及び３．８３［１／ｓ］での粘度が、１５０ｍＰａ・ｓ以上、１０００ｍＰａ・ｓ以下であり、２３℃及び３．８３［１／ｓ］での粘度（ｍＰａ・ｓ）の２３℃及び１９１．５［１／ｓ］での粘度（ｍＰａ・ｓ）に対する粘度比が、１．０以上、３．０以下である、樹脂ワニスが提供される。
【００１２】
本発明に係る樹脂ワニスのある特定の局面では、上記シランカップリング剤は、ＳＰ値が７．４以上、１０．４以下である有機基を有する。
【００１３】
本発明に係る樹脂ワニスの他の特定の局面では、上記シリカは球状シリカである。
【００１４】
本発明に係る樹脂ワニス１００重量％中、上記シリカの含有量は３０重量％以上、７０重量％以下であることが好ましい。
【００１５】
本発明に係る樹脂ワニスの他の特定の局面では、上記シリカの平均粒子径は０．１μｍ以上、１μｍ以下である。
【００１６】
本発明に係る樹脂ワニスのさらに他の特定の局面では、フェノキシ樹脂がさらに含まれている。
【００１７】
本発明に係る樹脂ワニスは、２μｍ以上の粒子の捕捉効率が９５％以上であるプリーツ型カートリッジフィルターで１回以上ろ過処理される樹脂ワニスであることが好ましい。
【００１８】
本発明に係るろ過処理樹脂ワニスは、上述した樹脂ワニスを、２μｍ以上の粒子の捕捉効率が９５％以上であるプリーツ型カートリッジフィルターで１回以上ろ過処理することにより得られる。
【００１９】
本発明に係るろ過処理樹脂ワニスのある特定の局面では、上記プリーツ型カートリッジフィルターの材質は、ナイロン、ポリプロピレン、ポリオレフィン、ポリテトラフルオロエチレン、グラスファイバー又はポリフェニレンサルファイドである。
【００２０】
本発明に係るろ過処理樹脂ワニスの製造方法では、上述した樹脂ワニスを、２μｍ以上の粒子の捕捉効率が９５％以上であるプリーツ型カートリッジフィルターで１回以上ろ過処理することによりろ過処理樹脂ワニスを得る。
【００２１】
本発明に係るろ過処理樹脂ワニスの製造方法のある特定の局面では、上記プリーツ型カートリッジフィルターの材質は、ナイロン、ポリプロピレン、ポリオレフィン、ポリテトラフルオロエチレン、グラスファイバー又はポリフェニレンサルファイドである。
【００２２】
本発明に係る積層フィルムは、基材と、該基材の一方の表面に積層されており、かつ上述したろ過処理樹脂ワニスを用いて形成された樹脂フィルムとを備える。
【００２３】
本発明に係る多層基板は、回路基板と、該回路基板の表面上に配置された硬化物層とを備え、該硬化物層が、上述したろ過処理樹脂ワニスを硬化させることにより形成されている。
【発明の効果】
【００２４】
本発明に係る樹脂ワニスは、エポキシ樹脂と、硬化剤と、シランカップリング剤により表面処理されたシリカとを含有し、２３℃及び３．８３［１／ｓ］での粘度が、１５０ｍＰａ・ｓ以上、１０００ｍＰａ・ｓ以下であり、２３℃及び３．８３［１／ｓ］での粘度（ｍＰａ・ｓ）の２３℃及び１９１．５［１／ｓ］での粘度（ｍＰａ・ｓ）に対する粘度比が、１．０以上、３．０以下であるので、ろ過処理したときに粒径が大きなシリカを精度よく除去でき、塗工性に優れたろ過処理樹脂ワニスを得ることができる。さらに、該ろ過処理樹脂ワニスの量産性を高めることができる。
【図面の簡単な説明】
【００２５】
【図１】図１は、本発明の一実施形態に係るろ過処理樹脂ワニスを用いた多層基板を模式的に示す部分切欠正面断面図である。
【発明を実施するための形態】
【００２６】
以下、本発明の詳細を説明する。
【００２７】
（樹脂ワニス、並びにろ過処理樹脂ワニス及びその製造方法）
本発明に係る樹脂ワニスは、エポキシ樹脂と、硬化剤と、シランカップリング剤により表面処理されたシリカとを含有する。本発明に係る樹脂ワニスでは、２３℃及び３．８３［１／ｓ］での粘度Ａが、１５０ｍＰａ・ｓ以上、１０００ｍＰａ・ｓ以下であり、２３℃及び３．８３［１／ｓ］での粘度Ａ（ｍＰａ・ｓ）の２３℃及び１９１．５［１／ｓ］での粘度Ｂ（ｍＰａ・ｓ）に対する粘度比（Ａ／Ｂ）が、１．０以上、３．０以下である。
【００２８】
本発明に係る樹脂ワニスにおける上記構成の採用により、ろ過処理したときに粒径が大きなシリカを精度よく除去でき、塗工性に優れたろ過処理樹脂ワニスを得ることができる。さらに、該ろ過処理樹脂ワニスの量産性を高めることができる。特に、上記構成の採用によって、本発明に係る樹脂ワニスを、２μｍ以上の粒子の捕捉効率が９５％以上であるプリーツ型カートリッジフィルターで１回以上ろ過処理することで、粒径が大きなシリカをより一層精度よく除去し、得られるろ過処理樹脂ワニスの量産性をより一層良好にすることができる。
【００２９】
塗工性に優れたろ過処理樹脂ワニスの量産性をより一層高める観点からは、上記粘度Ａは、好ましくは２００ｍＰａ・ｓ以上、好ましくは８００Ｐａ・ｓ以下である。塗工性に優れたろ過処理樹脂ワニスの量産性をより一層高める観点からは、上記粘度比（Ａ／Ｂ）は、好ましくは２．０以下、より好ましくは、１．５以下である。
【００３０】
なお、本明細書では、ろ過処理される前の樹脂ワニスを「樹脂ワニス」と呼び、ろ過処理された後の樹脂ワニスを「ろ過処理樹脂ワニス」と呼ぶ。
【００３１】
本発明に係る樹脂ワニスは、２μｍ以上の粒子の捕捉効率が９５％以上であるプリーツ型カートリッジフィルターで１回以上ろ過処理される樹脂ワニスであることが好ましい。
粒子の捕捉効率は、目的の粒子径のラテックスビーズ等の粒子を精製水に分散させ、フィルターをワンパスさせた前後の粒子を、パーティクルカウンターにて測定することにより求められる。この捕捉効率の測定方法は、例えば、ロキテクノ社のフィルターカートリッジのカタログ等に記載されている。
【００３２】
また、本発明に係るろ過処理樹脂ワニスは、上述した樹脂ワニスを、２μｍ以上の粒子の捕捉効率が９５％以上であるプリーツ型カートリッジフィルターで１回以上ろ過処理することにより得られる。
【００３３】
本発明に係るろ過処理樹脂ワニスの製造方法では、上述した樹脂ワニスを、２μｍ以上の粒子の捕捉効率が９５％以上であるプリーツ型カートリッジフィルターで１回以上ろ過処理することによりろ過処理樹脂ワニスを得る。
【００３４】
本発明に係るろ過処理樹脂ワニス、及び本発明に係るろ過処理樹脂ワニスの製造方法により得られるろ過処理樹脂ワニスは、粒径が大きなシリカが精度よく除去されており、塗工性に優れている。本発明に係るろ過処理樹脂ワニスの製造方法では、塗工性に優れたろ過処理樹脂ワニスの生産効率を高めることができる。
【００３５】
従来、第一に、シリカなどの無機充填材を比較的多く含む組成物をろ過処理する場合には、すぐに目詰まりしやすいため、少量ずつろ過するか又は巨大なろ過装置を用いる必要があった。このため、生産効率が悪くかつ生産コストが高くなるという問題がある。
【００３６】
第二に、シリカなどの無機充填材を比較的少なく含む組成物をろ過処理する場合には、最終的に不必要な溶剤を除去する必要が生じることが多く、溶剤除去工程を必要とするために生産効率が悪くなるという問題がある。
【００３７】
第三に、シリカなどの無機充填材を比較的少なく含む組成物をろ過処理する場合には、樹脂ワニスの作製時に多量の溶剤を配合しなければならないことがあり、多量の溶剤によって樹脂ワニスの粘度が大きく低下することがある。この結果、樹脂ワニス又は該樹脂ワニスをろ過処理したろ過処理樹脂ワニスの塗工性が悪くなるという問題がある。
【００３８】
第四に、無機充填材の粗粒又は樹脂ワニス中の無機充填材の粗粒を除去する方法として、乾式又は湿式の遠心分級処理を用いる方法がある。しかし、遠心分級処理方法では、分級点が小さく、分級点を２〜３μｍ程度として無機充填材の粗粒を除去するには向かない。この理由としては、狙いの分級点が小さくなるに従い、分級点付近の粒子間の相互作用が強くなる為、分級精度が低下することが挙げられる。この結果、分級点以下の必要な無機充填材も過剰に除去され、分級処理樹脂ワニスにおける無機充填材の固形分が低下するなどして、良好な分級処理樹脂ワニスの回収率が低下する。また、遠心分級処理では、アルミナ、硫酸バリウム等の無機充填材と比較し、比較的比重が小さいシリカなどの無機充填材を用いる場合には、遠心分級処理に時間がかかり、分級処理樹脂ワニスの生産効率が悪くなるという問題がある。
【００３９】
これに対して、エポキシ樹脂と硬化剤とシランカップリング剤により表面処理されたシリカとを含有し、上記粘度Ａ及び上記粘度比（Ａ／Ｂ）を満足する樹脂ワニスをろ過することによって、上記のような問題点を解決できる。
【００４０】
シリカを含む樹脂ワニスにおいて、該樹脂ワニスの粘度比（Ａ／Ｂ）を上記上限以下とし、該樹脂ワニスのせん断依存性（チクソ性）を低くすることは、ろ過処理樹脂ワニスの量産性の向上に重要な役割を果たす。
【００４１】
上記樹脂ワニスにおける上記粘度Ａ及び上記粘度比（Ａ／Ｂ）を満足する方法としては、シリカとして球状シリカを用いる方法、フェノキシ樹脂を用いる方法、シリカの表面処理に用いるシランカップリング剤を選択する方法、及びシリカの平均粒子径を大きくする方法等が挙げられる。これらの方法を２種以上併用してもよい。
【００４２】
上記ろ過処理には、２μｍ以上の粒子の捕捉効率が９５％以上であるプリーツ型カートリッジフィルターが好適に用いられる。１つの樹脂ワニスのろ過処理の回数は１回以上であり、２回以上であってもよい。ろ過処理樹脂ワニスの生産効率を高める観点からは、１つの樹脂ワニスのろ過処理の回数は好ましくは３回以下である。
【００４３】
上記プリーツ型カートリッジフィルターの材質は、ナイロン、ポリプロピレン、ポリオレフィン、ポリテトラフルオロエチレン、グラスファイバー又はポリフェニレンサルファイドであることが好ましい。これらの好ましい材質により形成されたフィルターの使用により、ろ過処理樹脂ワニスの量産性がより一層良好になる。
【００４４】
精度よく粒径の大きいシリカを除去するには、２μｍ以上の粒子の捕集効率が９５％以上である、カートリッジフィルターを使用することが好ましい。
【００４５】
カートリッジフィルターの中でも、ろ材の厚みが２０ｍｍ以上の糸巻き型や積層型等の、ろ過表面積が小さい一般的なデプスフィルターは、圧力損失が大きくなる傾向がある。その結果、捕捉物が流出し、粒径の大きいシリカの精度のよい除去が困難になり、２μｍ以上の粒子を９５％以上捕捉すること自体が難しい。２μｍ以上の粒子を９５％以上捕捉できるようなデプスフィルター設計では、（２μｍ−３μｍの捕集効率）／（０．６μｍ−０．８μｍの捕集効率）で表される比が１．５未満であることが多く、平均粒子径が１μｍ以下のシリカを含む樹脂ワニスをろ過処理した場合、狙いの分級点が２μｍに対し、１μｍ以下の必要なシリカも過度に除去され、目詰まりする。分級処理樹脂ワニスが一部得られたとしても、シリカの固形分が低下することがあり、良好な分級処理樹脂ワニスの回収率が低下する。
【００４６】
一方、２μｍ以上の粒子の捕集効率が９５％以上であるフィルターで、ろ材がプリーツ状に加工され、ろ過面積が大きく、ろ材の厚みが２ｍｍ以上５ｍｍ以下であるプリーツ型カートリッジフィルターは、圧力損失を低く抑えることが出来るため、その結果、捕捉物の流出を抑制でき、粒径の大きいシリカを精度よく除去できる。また、上記粘度Ａ及び上記粘度比（Ａ／Ｂ）の範囲を満たすことにより、１μｍ以下の必要な粒子のプリーツフィルター表面での表面閉塞等を抑制することができる為、量産性と高精度の粗粒除去との両立が可能になる。
【００４７】
さらに、（２μｍ−３μｍの捕集効率）／（０．６μｍ−０．８μｍの捕集効率）で表される比が１．５以上、好ましくは３以上であるようなプリーツ型カートリッジフィルターを採用することにより、目詰まりを抑制でき、ろ過処理樹脂ワニスの量産性がさらに高くなる。
【００４８】
なお、複数の樹脂ワニスをろ過して複数のろ過処理ワニスを作製して、複数のろ過処理ワニスを混合して、ろ過処理ワニスを得てもよい。また、樹脂ワニスを得る工程の後、ろ過処理ワニスを塗工する工程の前に、これらの工程間にプリーツ型カートリッジフィルターを配置して、ろ過処理樹脂ワニスを得る工程を実施することが好ましい。
【００４９】
以下、上記樹脂ワニスに含まれている上記エポキシ樹脂、上記硬化剤及び上記シリカ、並びに含まれることが好ましい成分の詳細を説明する。
【００５０】
［エポキシ樹脂］
上記樹脂ワニスに含まれているエポキシ樹脂は特に限定されない。該エポキシ樹脂として、従来公知のエポキシ樹脂を使用可能である。該エポキシ樹脂は、少なくとも１個のエポキシ基を有する有機化合物をいう。上記エポキシ樹脂は、１種のみが用いられてもよく、２種以上が併用されてもよい。
【００５１】
上記エポキシ樹脂としては、ビスフェノールＡ型エポキシ樹脂、ビスフェノールＦ型エポキシ樹脂、ビスフェノールＳ型エポキシ樹脂、フェノールノボラック型エポキシ樹脂、ビフェニルノボラック型エポキシ樹脂、ビフェノール型エポキシ樹脂、ナフタレン型エポキシ樹脂、フルオレン型エポキシ樹脂、フェノールアラルキル型エポキシ樹脂、ナフトールアラルキル型エポキシ樹脂、ジシクロペンタジエン型エポキシ樹脂、アントラセン型エポキシ樹脂、アダマンタン骨格を有するエポキシ樹脂、トリシクロデカン骨格を有するエポキシ樹脂、及びトリアジン核を骨格に有するエポキシ樹脂等が挙げられる。
【００５２】
硬化物の粗化処理された表面の表面粗さをより一層小さくし、かつ硬化物と金属層との接着強度をより一層高くする観点からは、上記エポキシ樹脂は、ビフェニルノボラック型エポキシ樹脂又はジシクロペンタジエン型エポキシ樹脂であることが好ましい。
【００５３】
上記エポキシ樹脂は、２官能以上のエポキシ樹脂を含むことが好ましく、多官能のエポキシ樹脂であることがより好ましい。多官能のエポキシ樹脂としては、例えば、３官能脂環式エポキシモノマー（ユニオン・カーバイド社製「エポリードＧＴ３０１」）、トリアジン核を骨格に有する３価のエポキシ樹脂（ナガセケムテックス社製「デナコールＥＸ−３０１」、日産化学工業社製「ＴＥＰＩＣ−Ｓ」）、多官能エポキシ樹脂としてビフェニルノボラック型エポキシ樹脂（日本化薬社製「ＮＣ−３０００−Ｈ」）、ジシクロペンタジエンノボラック型エポキシ樹脂（ＤＩＣ社製「ＨＰ−７２００」）、ビスフェノールＡノボラック型エポキシ樹脂（三菱化学「１５７−Ｓ７０」）等が挙げられる。
【００５４】
硬化物の粗化処理された表面の表面粗さをより一層小さくし、かつ硬化物と金属層との接着強度をより一層高くする観点からは、上記エポキシ樹脂のエポキシ当量は、好ましくは９０以上、より好ましくは１００以上、好ましくは１０００以下、より好ましくは８００以下である。
【００５５】
上記エポキシ樹脂の重量平均分子量は５０００以下であることが好ましい。この場合には、上記樹脂ワニスにおけるシリカの含有量を多くすることができる。さらに、シリカの含有量が多くても、上記粘度Ａ及び上記粘度比（Ａ／Ｂ）の範囲を満たすことができる。一方で、重量平均分子量が５０００以下であるエポキシ樹脂と、フェノキシ樹脂との併用により、樹脂ワニスの硬化を進行させた樹脂フィルム（Ｂステージフィルム）の溶融粘度の低下を抑制できる。このため、樹脂フィルムを基板上にラミネートした場合に、シリカの存在状態を良好にすることができる。
【００５６】
上記樹脂ワニスに含まれている全樹脂成分（以下、全樹脂成分Ｘと略記することがある）１００重量％中、上記エポキシ樹脂の含有量は好ましくは２０重量％以上、より好ましくは３０重量％以上、好ましくは８０重量％以下、より好ましくは７０重量％以下である。上記エポキシ樹脂の含有量が上記下限以上及び上記上限以下であると、硬化物の粗化処理された表面の表面粗さがより一層小さくなり、かつ硬化物の粗化処理された表面上に設けられた金属層のピール強度がより一層良好になる。「全樹脂成分Ｘ」とは、エポキシ樹脂と硬化剤と必要に応じて配合される他の樹脂成分との総和をいう。上記全樹脂成分Ｘに、シリカは含まれない。
【００５７】
［硬化剤］
上記樹脂ワニスに含まれている硬化剤は特に限定されない。該硬化剤として、従来公知の硬化剤を使用可能である。上記硬化剤は１種のみが用いられてもよく、２種以上が併用されてもよい。
【００５８】
上記硬化剤としては、シアネートエステル樹脂（シアネートエステル硬化剤）、フェノール化合物（フェノール硬化剤）、アミン化合物（アミン硬化剤）、チオール化合物（チオール硬化剤）、イミダゾール化合物、ホスフィン化合物、酸無水物、活性エステル化合物及びジシアンジアミド等が挙げられる。
【００５９】
上記硬化剤は、上記エポキシ樹脂のエポキシ基と反応可能な官能基を有することが好ましい。上記硬化剤における上記エポキシ樹脂のエポキシ基と反応可能な官能基としては、フェノール基、アミノ基、シアネートエステル基及び酸無水物基等が挙げられる。
【００６０】
熱による寸法変化がより一層小さい硬化物を得る観点からは、上記硬化剤は、シアネートエステル樹脂又はフェノール化合物であることが好ましい。上記硬化剤は、シアネートエステル樹脂であることが好ましく、フェノール化合物であることも好ましい。硬化物の粗化処理された表面の表面粗さをより一層小さくし、かつ硬化物と金属層との接着強度をより一層高くする観点からは、上記硬化剤は、シアネートエステル樹脂、フェノール化合物又は活性エステル化合物であることが好ましい。さらに、硬化剤によって良好な絶縁信頼性を付与する観点からは、上記硬化剤は、シアネートエステル樹脂であることがより好ましい。
【００６１】
上記シアネート樹脂の使用により、シリカの含有量が多い樹脂フィルムのハンドリング性が良好になり、硬化物のガラス転移温度がより一層高くなる。上記シアネートエステル樹脂は特に限定されない。該シアネートエステル樹脂として、従来公知のシアネートエステル樹脂を使用可能である。上記シアネートエステル樹脂は、１種のみが用いられてもよく、２種以上が併用されてもよい。
【００６２】
上記シアネートエステル樹脂としては、ノボラック型シアネート樹脂及びビスフェノール型シアネート樹脂等が挙げられる。上記ビスフェノール型シアネート樹脂としては、ビスフェノールＡ型シアネート樹脂、ビスフェノールＦ型シアネート樹脂及びテトラメチルビスフェノールＦ型シアネート樹脂等が挙げられる。
【００６３】
上記シアネートエステル樹脂の市販品としては、フェノールノボラック型シアネート樹脂（ロンザジャパン社製「ＰＴ−３０」及び「ＰＴ−６０」）、並びにビスフェノールＡジシアネートがトリアジン化され、三量体とされたプレポリマー（ロンザジャパン社製「ＢＡ２３０」、「ＢＡ２００」及び「ＢＡ３０００」）等が挙げられる。
【００６４】
上記フェノール化合物の使用により、硬化物と金属層との接着強度がより一層高くなる。また、上記フェノール化合物の使用により、例えば、硬化物の表面上に設けられた銅の表面を黒化処理又はＣｚ処理することにより、硬化物と銅との密着性がより一層高くなる。
【００６５】
上記フェノール化合物は特に限定されない。該フェノール化合物として、従来公知のフェノール化合物を使用可能である。上記フェノール化合物は、１種のみが用いられてもよく、２種以上が併用されてもよい。
【００６６】
上記フェノール化合物としては、ノボラック型フェノール、ビフェノール型フェノール、ナフタレン型フェノール、ジシクロペンタジエン型フェノール、及びアラルキル型フェノール等が挙げられる。
【００６７】
上記フェノール化合物の市販品としては、ノボラック型フェノール（ＤＩＣ社製「ＴＤ−２０９１」）、ビフェニルノボラック型フェノール（明和化成社製「ＭＥＨ−７８５１」）及びアラルキル型フェノール化合物（明和化成社製「ＭＥＨ−７８００」）等が挙げられる。
【００６８】
硬化物の粗化処理された表面の表面粗さをより一層小さくし、かつ硬化物と金属層との接着強度をより一層高くする観点からは、上記フェノール化合物は、ビフェニルノボラック型フェノール、又はアラルキル型フェノール化合物であることが好ましい。
【００６９】
上記活性エステル化合物は特に限定されない。上記活性エステル化合物の市販品としては、ＤＩＣ社製「ＥＸＢ−９４６０Ｓ−６５Ｔ」等が挙げられる。
【００７０】
硬化物の粗化処理された表面の表面粗さをより一層小さくし、かつ硬化物と金属層との接着強度をより一層高くし、かつ硬化剤により良好な絶縁信頼性を付与する観点からは、上記硬化剤は、当量が２５０以下である硬化剤を含むことが好ましい。上記硬化剤の当量は、例えば、硬化剤がシアネートエステル樹脂である場合にはシアネートエステル基当量を示し、硬化剤がフェノール化合物である場合にはフェノール性水酸基当量を示し、硬化剤が活性エステル化合物である場合には活性エステル基当量を示す。
【００７１】
重量平均分子量が１０００以下である硬化剤と、フェノキシ樹脂との併用により、樹脂フィルムの溶融粘度の低下を抑制できる。このため、樹脂フィルムを基板上にラミネートした場合に、シリカの存在状態が良好になる。
【００７２】
上記エポキシ樹脂と上記硬化剤との配合比は特に限定されない。上記エポキシ樹脂と上記硬化剤との配合比は、エポキシ樹脂と硬化剤との種類などにより適宜決定される。
【００７３】
上記硬化剤の配合量の一例を挙げると、上記全樹脂成分Ｘ１００重量％中、上記硬化剤の含有量は好ましくは３重量％以上、より好ましくは５重量％以上、好ましくは５０重量％以下、より好ましくは３０重量％以下である。上記硬化剤の含有量が上記下限以上及び上記上限以下であると、より一層良好な硬化物が得られ、硬化物の熱による寸法変化をより一層抑制できる。
【００７４】
［シリカ］
硬化物の熱による寸法変化を小さくすること、並びに硬化物と金属層との接着強度を高めることなどを目的として、上記樹脂ワニスは、シリカを含む。該シリカは、シランカップリング剤により表面処理されている。シランカップリング剤により表面処理されたシリカの使用により、硬化物の粗化処理された表面の表面粗さが小さくなる。上記シリカは、１種のみが用いられてもよく、２種以上が併用されてもよい。上記シランカップリング剤は、１種のみが用いられてもよく、２種以上が併用されてもよい。
【００７５】
硬化物の粗化処理された表面の表面粗さを小さくし、かつ硬化物の表面により一層微細な配線を形成し、かつ硬化物により一層良好な絶縁信頼性を付与する観点からは、上記シリカの平均粒子径は好ましくは０．０１μｍ以上、より好ましくは０．１μｍ以上、更に好ましくは０．２５μｍ以上、好ましくは２μｍ以下、より好ましくは１μｍ以下である。上記シリカの平均粒子径が０．１μｍ以上であれば、樹脂ワニス中のシリカ含有量が多くても樹脂ワニスのせん断依存性を低くしやすい。さらに、上記シリカの平均粒子径が１μｍ以下であれば、配線板の絶縁層を形成した場合に不具合が発生しにくい。
【００７６】
上記充填剤の平均粒子径として、５０％となるメディアン径（ｄ５０）の値が採用される。上記平均粒子径は、レーザー回折散乱方式の粒度分布測定装置を用いて測定できる。
【００７７】
上記シリカは、球状シリカであることが好ましい。該球状シリカの使用により、シリカ同士の接触面積が小さくなり、樹脂ワニスのせん断依存性を低くすることができる。
【００７８】
上記シリカは、シランカップリング剤により表面処理されている。この表面処理により、硬化物の粗化処理された表面の表面粗さをより一層小さくすることができ、かつ硬化物の表面により一層微細な配線を形成することができ、かつ硬化物により良好な配線間絶縁信頼性及び層間絶縁信頼性を付与することができる。
【００７９】
上記シランカップリング剤としては、ビニルシラン、メルカプトシラン、アミノシラン、イミダゾールシラン及びエポキシシラン等が挙げられる。
【００８０】
上記樹脂ワニスのせん断依存性を低くするために、シランカップリング剤により表面処理されていないシリカではなく、シランカップリング剤により表面処理されたシリカを用いている。該シランカップリング剤は有機基を有することが好ましい。シランカップリング剤が有機基を有することにより樹脂ワニス中でのシリカの排除体積が増大し、シリカの分散性が向上し、せん断依存性が低くなる。エポキシ樹脂を含む樹脂ワニスでは、一般的なエポキシ樹脂のＳＰ値±３の範囲内に、上記シランカップリング剤における有機基のＳＰ値が入ることが好ましい。それにより、シリカの排除体積がより一層増大し、せん断依存性を効果的に低くすることができる。またシリカと樹脂との界面での吸水性を低減することを考慮すると、上記シランカップリング剤における有機基のＳＰ値は、一般的なエポキシ樹脂のＳＰ値−３以上であることが好ましい。このため、上記シランカップリング剤における有機基のＳＰ値は好ましくは７．４以上、好ましくは１０．４以下である。ビルトアップ材における低い誘電特性、低い線膨張率及び高い絶縁性等の要求性能を満足する観点からは、ビフェニルノボラック型エポキシ樹脂、ジシクロペンタジエン型エポキシ樹脂、ナフタレン型エポキシ樹脂などの低吸水性のエポキシ樹脂、活性エステル樹脂、シアネートエステル樹脂を用いることが好ましい。このような樹脂を用いる場合に、ＳＰ値が７．４以上、１０．４以下である有機基を有するシランカップリング剤を用いることによって、上記樹脂ワニスのせん断依存性をさらに効果的に低くすることができる。
【００８１】
ＳＰ値が７．４以上、１０．４以下である有機基としては、Ｎ−フェニル−３−アミノプロピル基、フェニル基、３−グリシドキシプロピル基及びビニル基等が挙げられる。ＳＰ値はＦｅｄｏｒの計算方法に従って算出される。
【００８２】
上記シリカの具体例としては、例えば、アドマテックス社製の球状シリカ「ＳＯ−Ｃ１（平均粒径０．２５μｍ）」、「ＳＯ−Ｃ２（平均粒径０．５μｍ）」及び「ＳＯ−Ｃ３（平均粒径０．９μｍ）」を信越化学工業社製のシランカップリング剤「ＫＢＭ−５７３」、「ＫＢＭ−５７３」、「ＫＢＭ−５７３」などで表面処理したシリカ等が挙げられる。
【００８３】
上記シリカの含有量は特に限定されない。上記樹脂ワニスに含まれている全固形分（以下、全固形分Ｙと略記することがある）１００重量％中、上記シリカの含有量は好ましくは３０重量％以上、より好ましくは４０重量％以上、更に好ましくは５０重量％以上、好ましくは８５重量％以下、より好ましくは８０重量％以下、特に好ましくは７５重量％以下である。上記シリカの含有量が上記下限以上及び上記上限以下であると、硬化物の粗化処理された表面の表面粗さがより一層小さくなり、かつ硬化物の表面により一層微細な配線を形成できる。「全固形分Ｙ」とは、エポキシ樹脂と硬化剤とシリカと必要に応じて配合される固形分との総和をいう。「固形分」とは、不揮発成分であり、成形又は加熱時に揮発しない成分をいう。上記全固形分Ｙ中の上記シリカの含有量が５０重量％以上である場合に、硬化物の熱による寸法変化がより一層小さくなる。
【００８４】
また、上記樹脂ワニス１００重量％中、上記シリカの含有量は３０重量％以上、７０重量％以下であることが特に好ましい。上記樹脂ワニス１００重量％中の上記シリカの含有量が３０〜７０重量％であっても、樹脂ワニスの上記粘度Ａ及び上記粘度比（Ａ／Ｂ）を満足することによって、樹脂ワニスをろ過処理したときに粒径が大きなシリカを精度よく除去でき、塗工性に優れたろ過処理樹脂ワニスを得ることができ、かつ該ろ過処理樹脂ワニスの量産性を高めることができる。
【００８５】
［他の成分及び樹脂ワニスの詳細］
上記樹脂ワニスは、必要に応じて硬化促進剤を含んでいてもよい。硬化促進剤の使用により、硬化速度がより一層速くなる。ろ過処理樹脂ワニスを速やかに硬化させることで、硬化物の架橋構造が均一になると共に、未反応の官能基数が減り、結果的に架橋密度が高くなる。該硬化促進剤は特に限定されず、従来公知の硬化促進剤を使用可能である。上記硬化促進剤は、１種のみが用いられてもよく、２種以上が併用されてもよい。
【００８６】
上記硬化促進剤としては、例えば、イミダゾール化合物、リン化合物、アミン化合物及び有機金属化合物等が挙げられる。
【００８７】
上記イミダゾール化合物としては、２−ウンデシルイミダゾール、２−ヘプタデシルイミダゾール、２−メチルイミダゾール、２−エチル−４−メチルイミダゾール、２−フェニルイミダゾール、２−フェニル−４−メチルイミダゾール、１−ベンジル−２−メチルイミダゾール、１−ベンジル−２−フェニルイミダゾール、１，２−ジメチルイミダゾール、１−シアノエチル−２−メチルイミダゾール、１−シアノエチル−２−エチル−４−メチルイミダゾール、１−シアノエチル−２−ウンデシルイミダゾール、１−シアノエチル−２−フェニルイミダゾール、１−シアノエチル−２−ウンデシルイミダゾリウムトリメリテイト、１−シアノエチル−２−フェニルイミダゾリウムトリメリテイト、２，４−ジアミノ−６−［２’−メチルイミダゾリル−（１’）］−エチル−ｓ−トリアジン、２，４−ジアミノ−６−［２’−ウンデシルイミダゾリル−（１’）］−エチル−ｓ−トリアジン、２，４−ジアミノ−６−［２’−エチル−４’−メチルイミダゾリル−（１’）］−エチル−ｓ−トリアジン、２，４−ジアミノ−６−［２’−メチルイミダゾリル−（１’）］−エチル−ｓ−トリアジンイソシアヌル酸付加物、２−フェニルイミダゾールイソシアヌル酸付加物、２−メチルイミダゾールイソシアヌル酸付加物、２−フェニル−４，５−ジヒドロキシメチルイミダゾール及び２−フェニル−４−メチル−５−ジヒドロキシメチルイミダゾール等が挙げられる。
【００８８】
上記リン化合物としては、トリフェニルホスフィン等が挙げられる。
【００８９】
上記アミン化合物としては、ジエチルアミン、トリエチルアミン、ジエチレンテトラミン、トリエチレンテトラミン及び４，４−ジメチルアミノピリジン等が挙げられる。
【００９０】
上記有機金属化合物としては、ナフテン酸亜鉛、ナフテン酸コバルト、オクチル酸スズ、オクチル酸コバルト、ビスアセチルアセトナートコバルト（ＩＩ）及びトリスアセチルアセトナートコバルト（ＩＩＩ）等が挙げられる。
【００９１】
硬化物の絶縁信頼性を高める観点からは、上記硬化促進剤は、イミダゾール化合物であることが特に好ましい。硬化物の絶縁信頼性を高める観点からは、上記硬化促進剤は、有機金属化合物を含まないことが好ましい。
【００９２】
上記全樹脂成分Ｘ１００重量％中、上記硬化促進剤の含有量は好ましくは０．１重量％以上、好ましくは５重量％以下である。上記全樹脂成分Ｘには硬化促進剤が含まれる。
【００９３】
上記樹脂ワニスは、熱可塑性樹脂を含むことが好ましい。該熱可塑性樹脂の使用により、ろ過処理樹脂ワニスにより得られた樹脂フィルムの回路の凹凸への追従性が高くなり、硬化物の粗化処理された表面の表面粗さがより一層小さくなり、更に硬化物の粗化処理された表面の粗度がより一層均一になる。
【００９４】
上記熱可塑性樹脂としては、フェノキシ樹脂、ポリビニルアセタール樹脂、ポリイミド樹脂、ポリカーボネート樹脂、ポリアミドイミド樹脂、ポリエーテルイミド樹脂、ポリスルホン樹脂、ポリエーテルスルホン樹脂及びポリエステル樹脂等が挙げられる。硬化物の耐熱性を高くし、また熱可塑性樹脂とエポキシ樹脂及び硬化剤との相溶性を良好にする観点からは、上記熱可塑性樹脂はフェノキシ樹脂であることが好ましい。
【００９５】
上記樹脂ワニスがフェノキシ樹脂を含むことで、樹脂ワニスの塗工性をより良好にできる。フェノキシ樹脂が高分子量であっても、フェノキシ樹脂とエポキシ樹脂との相溶性が良好である為、フェノキシ樹脂の含有量を増やしてもワニスのせん断依存性を抑えた状態で、塗工性を満足するようなワニス粘度まで粘度を上昇させることができる。
【００９６】
上記フェノキシ樹脂としては、例えば、ビスフェノールＡ型の骨格、ビスフェノールＦ型の骨格、ビスフェノールＳ型の骨格、ビフェニル骨格、ノボラック骨格、及びナフタレン骨格などの骨格を有するフェノキシ樹脂等が挙げられる。
【００９７】
上記樹脂ワニスの硬化物の表面を粗化処理した後に、金属層を形成するためにめっき処理した場合に、硬化物と金属層との接着強度が高くなるので、上記フェノキシ樹脂は、ビフェニル骨格を有することが好ましく、ビフェノール骨格を有することがより好ましい。
【００９８】
上記フェノキシ樹脂の具体例としては、例えば、東都化成社製の「ＹＰ５０」、「ＹＰ５５」及び「ＹＰ７０」、並びに三菱化学社製の「１２５６Ｂ４０」、「４２５０」、「４２５６Ｈ４０」、「４２７５」、「ＹＸ６９５４ＢＨ３０」、「ＹＸ８１００ＢＨ３０」、「ＹＬ７６００ＤＭＡｃＨ２５」及び「ＹＬ７２１３ＢＨ３０」などが挙げられる。
【００９９】
上記フェノキシ樹脂の重量平均分子量は、好ましくは５０００以上、好ましくは１０００００以下である。
【０１００】
上記熱可塑性樹脂の含有量は特に限定されない。上記全樹脂成分Ｘ１００重量％中、上記熱可塑性樹脂の含有量（上記熱可塑性樹脂がフェノキシ樹脂である場合には、フェノキシ樹脂の含有量）は、好ましくは０．１重量％以上、より好ましくは０．５重量％以上、更に好ましくは１重量％以上、好ましくは４０重量％以下、より好ましくは３０重量％以下、更に好ましくは２０重量％以下、特に好ましくは１５重量％以下である。上記熱可塑性樹脂の含有量が上記下限以上及び上記上限以下であると、硬化物の熱による寸法変化に対する悪影響が小さくなる。また、上記熱可塑性樹脂の含有量が上記上限以下であると、樹脂フィルムの回路基板の穴又は凹凸に対する埋め込み性が良好になる。なお、上記全樹脂成分Ｘには、上記熱可塑性樹脂が含まれる。
【０１０１】
耐衝撃性、耐熱性、樹脂の相溶性及び作業性等の改善を目的として、上記樹脂ワニスには、カップリング剤、着色剤、酸化防止剤、紫外線劣化防止剤、レベリング剤、消泡剤、増粘剤、揺変性付与剤及び上述した樹脂以外の他の樹脂等を添加してもよい。
【０１０２】
上記カップリング剤としては、シランカップリング剤、チタンカップリング剤及びアルミニウムカップリング剤等が挙げられる。上記シランカップリング剤としては、ビニルシラン、アミノシラン、イミダゾールシラン及びエポキシシラン等が挙げられる。
【０１０３】
上記他の樹脂としては、ポリフェニレンエーテル樹脂、ジビニルベンジルエーテル樹脂、ポリアリレート樹脂、ジアリルフタレート樹脂、ポリイミド樹脂、ベンゾオキサジン樹脂、ベンゾオキサゾール樹脂、ビスマレイミド樹脂及びアクリレート樹脂等が挙げられる。
【０１０４】
（樹脂フィルム及び積層フィルム）
上記ろ過処理樹脂ワニスをフィルム状に成形する方法としては、例えばろ過処理樹脂ワニスをキャスティングしてフィルム状に成形するキャスティング成形法、並びに従来公知のその他のフィルム成形法等が挙げられる。なかでも、薄型化を進めることができるので、キャスティング成形法が好ましい。フィルムにはシートが含まれる。
【０１０５】
上記ろ過処理樹脂ワニスをフィルム状に成形し、熱による硬化が進行し過ぎない程度に、例えば５０〜１５０℃で３〜１０分間加熱乾燥させることにより、樹脂フィルムを得ることができる。
【０１０６】
上述のような乾燥工程により得ることができる樹脂フィルムを、Ｂステージフィルムと称する。該Ｂステージフィルムは、半硬化状態にある半硬化物である。半硬化物は、完全に硬化しておらず、硬化がさらに進行され得る。
【０１０７】
上記ろ過処理樹脂ワニスは、基材と、該基材の一方の表面に積層された樹脂フィルムとを備える積層フィルムを形成するために好適に用いられる。該積層フィルムにおける樹脂フィルムが、上記ろ過処理樹脂ワニスにより形成される。
【０１０８】
上記積層フィルムにおける上記基材としては、ポリエチレンテレフタレートフィルム及びポリブチレンテレフタレートフィルムなどのポリエステル樹脂フィルム、ポリエチレンフィルム及びポリプロピレンフィルムなどのオレフィン樹脂フィルム、ポリイミド樹脂フィルム、銅箔及びアルミニウム箔などの金属箔等が挙げられる。上記基材の表面は、必要に応じて、離型処理されていてもよい。
【０１０９】
上記ろ過処理樹脂ワニスを回路の絶縁層として用いる場合、上記ろ過処理樹脂ワニスにより形成された層の厚さは、回路を形成する導体層の厚さ以上であることが好ましい。上記ろ過処理樹脂ワニスにより形成された層の厚さは、好ましくは５μｍ以上、好ましくは２００μｍ以下である。
【０１１０】
（プリント配線板）
上記ろ過処理樹脂ワニス及び該ろ過処理樹脂ワニスにより形成された樹脂フィルムは、プリント配線板において絶縁層を形成するために好適に用いられる。
【０１１１】
上記プリント配線板は、例えば、上記ろ過処理樹脂ワニス又は該ろ過処理樹脂ワニスにより形成された樹脂フィルムを用いて、該樹脂フィルムを加熱加圧成形することにより得られる。
【０１１２】
上記樹脂フィルムに対して、片面又は両面に金属箔を積層できる。上記樹脂フィルムと金属箔とを積層する方法は特に限定されず、公知の方法を使用可能である。例えば、平行平板プレス機又はロールラミネーター等の装置を用いて、加熱しながら又は加熱せずに加圧しながら、上記樹脂フィルムを金属箔に積層できる。
【０１１３】
（銅張り積層板及び多層基板）
上記ろ過処理樹脂ワニスは、銅張り積層板を得るために好適に用いられる。上記銅張り積層板の一例として、銅箔と、該銅箔の一方の表面に積層された樹脂フィルムとを備える銅張り積層板が挙げられる。この銅張り積層板の樹脂フィルムが、上記ろ過処理樹脂ワニスにより形成される。
【０１１４】
上記銅張り積層板の上記銅箔の厚さは特に限定されない。上記銅箔の厚さは、１〜５０μｍの範囲内であることが好ましい。また、ろ過処理樹脂ワニス又は樹脂フィルムを硬化させた硬化物層と銅箔との接着強度を高めるために、上記銅箔は微細な凹凸を表面に有することが好ましい。凹凸の形成方法は特に限定されない。上記凹凸の形成方法としては、公知の薬液を用いた処理による形成方法等が挙げられる。
【０１１５】
また、上記ろ過処理樹脂ワニスは、多層基板を得るために好適に用いられる。上記多層基板の一例として、回路基板と、該回路基板の表面上に積層された硬化物層とを備える多層基板が挙げられる。この多層基板の硬化物層が、上記ろ過処理樹脂ワニスを硬化させることにより形成される。上記硬化物層は、回路基板の回路が設けられた表面上に積層されていることが好ましい。上記硬化物層の一部は、上記回路間に埋め込まれていることが好ましい。上記多層基板では、上記積層フィルムを用いて、樹脂フィルムを硬化させて上記硬化物層を形成してもよい。
【０１１６】
上記多層基板では、上記硬化物層の上記回路基板が積層された表面とは反対側の表面が粗化処理されていることが好ましい。
【０１１７】
粗化処理方法は、従来公知の粗化処理方法を用いることができ特に限定されない。上記硬化物層の表面は、粗化処理の前に膨潤処理されていてもよい。
【０１１８】
また、上記多層基板は、上記硬化物層の粗化処理された表面に積層された銅めっき層をさらに備えることが好ましい。
【０１１９】
また、上記多層基板の他の例として、回路基板と、該回路基板の表面上に積層された硬化物層と、該硬化物層の上記回路基板が積層された表面とは反対側の表面に積層された銅箔とを備える回路基板が挙げられる。上記硬化物層及び上記銅箔が、銅箔と該銅箔の一方の表面に積層された樹脂フィルムとを備える銅張り積層板を用いて、上記樹脂フィルムを硬化させることにより形成されていることが好ましい。さらに、上記銅箔はエッチング処理されており、銅回路であることが好ましい。
【０１２０】
上記多層基板の他の例として、回路基板と、該回路基板の表面上に積層された複数の硬化物層とを備える回路基板が挙げられる。上記複数層の硬化物層の内の少なくとも１層が、上記ろ過処理樹脂ワニスを硬化させることにより形成される。上記多層基板は、上記ろ過処理樹脂ワニスを硬化させることにより形成されている上記硬化物層の少なくとも一方の表面に積層されている回路をさらに備えることが好ましい。
【０１２１】
図１に、本発明の一実施形態に係るろ過処理樹脂ワニスを用いた多層基板を模式的に部分切欠正面断面図で示す。
【０１２２】
図１に示す多層基板１１では、回路基板１２の上面１２ａに、複数層の硬化物層１３〜１６が積層されている。硬化物層１３〜１６は、絶縁層である。回路基板１２の上面１２ａの一部の領域には、金属層１７が形成されている。複数層の硬化物層１３〜１６のうち、回路基板１２側とは反対の外側の表面に位置する硬化物層１６以外の硬化物層１３〜１５には、上面の一部の領域に金属層１７が形成されている。金属層１７は回路である。回路基板１２と硬化物層１３の間、及び積層された硬化物層１３〜１６の各層間に、金属層１７がそれぞれ配置されている。下方の金属層１７と上方の金属層１７とは、図示しないビアホール接続及びスルーホール接続の内の少なくとも一方により互いに接続されている。
【０１２３】
多層基板１１では、硬化物層１３〜１６が、上記ろ過処理樹脂ワニスを硬化させることにより形成されている。本実施形態では、硬化物層１３〜１６の表面が粗化処理されているので、硬化物層１３〜１６の表面に図示しない微細な孔が形成されている。また、微細な孔の内部に金属層１７が至っている。また、多層基板１１では、金属層１７の幅方向寸法（Ｌ）と、金属層１７が形成されていない部分の幅方向寸法（Ｓ）とを小さくすることができる。また、多層基板１１では、図示しないビアホール接続及びスルーホール接続で接続されていない上方の金属層と下方の金属層との間に、良好な絶縁信頼性が付与されている。
【０１２４】
（粗化処理及び膨潤処理）
上記ろ過処理樹脂ワニスは、粗化処理される硬化物を得るために用いられることが好ましい。上記硬化物には、更に硬化が可能な予備硬化物も含まれる。
【０１２５】
上記ろ過処理樹脂ワニスを予備硬化させることにより得られた予備硬化物の表面に微細な凹凸を形成するために、予備硬化物は粗化処理されることが好ましい。粗化処理の前に、予備硬化物は膨潤処理されることが好ましい。硬化物は、予備硬化の後、かつ粗化処理される前に、膨潤処理されており、さらに粗化処理の後に硬化されていることが好ましい。ただし、予備硬化物は、必ずしも膨潤処理されなくてもよい。
【０１２６】
上記膨潤処理の方法としては、例えば、エチレングリコールなどを主成分とする化合物の水溶液又は有機溶媒分散溶液などにより、予備硬化物を処理する方法が用いられる。膨潤処理に用いる膨潤液は、一般にｐＨ調整剤などとして、アルカリを含む。膨潤液は、水酸化ナトリウムを含むことが好ましい。具体的には、例えば、上記膨潤処理は、４０重量％エチレングリコール水溶液等を用いて、処理温度３０〜８５℃で１〜３０分間、予備硬化物を処理することにより行なわれる。上記膨潤処理の温度は５０〜８５℃の範囲内であることが好ましい。上記膨潤処理の温度が低すぎると、膨潤処理に長時間を要し、更に硬化物と金属層との粗化接着強度が低くなる傾向がある。
【０１２７】
上記粗化処理には、例えば、マンガン化合物、クロム化合物又は過硫酸化合物などの化学酸化剤等が用いられる。これらの化学酸化剤は、水又は有機溶剤が添加された後、水溶液又は有機溶媒分散溶液として用いられる。粗化処理に用いられる粗化液は、一般にｐＨ調整剤などとしてアルカリを含む。粗化液は、水酸化ナトリウムを含むことが好ましい。
【０１２８】
上記マンガン化合物としては、過マンガン酸カリウム及び過マンガン酸ナトリウム等が挙げられる。上記クロム化合物としては、重クロム酸カリウム及び無水クロム酸カリウム等が挙げられる。上記過硫酸化合物としては、過硫酸ナトリウム、過硫酸カリウム及び過硫酸アンモニウム等が挙げられる。
【０１２９】
上記粗化処理の方法は特に限定されない。上記粗化処理の方法として、例えば、３０〜９０ｇ／Ｌ過マンガン酸又は過マンガン酸塩溶液及び３０〜９０ｇ／Ｌ水酸化ナトリウム溶液を用いて、処理温度３０〜８５℃及び１〜３０分間の条件で、１回又は２回、予備硬化物を処理する方法が好適である。上記粗化処理の温度は５０〜８５℃の範囲内であることが好ましい。
【０１３０】
膨潤液を用いて膨潤処理し、次に粗化液を用いて粗化処理したときに、粗化処理された硬化物の表面の算術平均粗さＲａが、５０ｎｍ以上、３５０ｎｍ以下であることが好ましい。この場合には、硬化物と金属層又は配線との接着強度を高くすることができ、更に硬化物層の表面により一層微細な配線を形成することができる。
【０１３１】
（デスミア処理）
また、上記ろ過処理樹脂ワニスを予備硬化させることにより得られた予備硬化物又は硬化物に、貫通孔が形成されることがある。上記多層基板などでは、貫通孔として、ビア又はスルーホール等が形成される。例えば、ビアは、ＣＯ２レーザー等のレーザーの照射により形成できる。ビアの直径は特に限定されないが、６０〜８０μｍ程度である。上記貫通孔の形成により、ビア内の底部には、硬化物層に含まれている樹脂成分に由来する樹脂の残渣であるスミアが形成されることが多い。
【０１３２】
上記スミアを除去するために、硬化物層の表面は、デスミア処理されることが好ましい。一般に、デスミア処理により硬化物の表面が粗化処理されることから、本明細書では、デスミア処理は粗化処理に含まれることとする。
【０１３３】
上記デスミア処理には、上記粗化処理と同様に、例えば、マンガン化合物、クロム化合物又は過硫酸化合物などの化学酸化剤等が用いられる。これらの化学酸化剤は、水又は有機溶剤が添加された後、水溶液又は有機溶媒分散溶液として用いられる。デスミア処理に用いられるデスミア処理液は、一般にアルカリを含む。デスミア処理液は、水酸化ナトリウムを含むことが好ましい。
【０１３４】
上記デスミア処理の方法は特に限定されない。上記デスミア処理の方法として、例えば、３０〜９０ｇ／Ｌ過マンガン酸又は過マンガン酸塩溶液及び３０〜９０ｇ／Ｌ水酸化ナトリウム溶液を用いて、処理温度３０〜８５℃及び１〜３０分間の条件で、１回又は２回、予備硬化物又は硬化物を処理する方法が好適である。上記デスミア処理の温度は５０〜８５℃の範囲内であることが好ましい。
【０１３５】
上記ろ過処理樹脂ワニスの使用により、デスミア処理された硬化物の表面の表面粗さを十分に小さくすることができる。
【０１３６】
以下、実施例及び比較例を挙げることにより、本発明を具体的に説明する。本発明は、以下の実施例に限定されない。
【０１３７】
実施例及び比較例では、以下に示す材料を用いた。
【０１３８】
（エポキシ樹脂）
ビスフェノールＡ型エポキシ樹脂（ＤＩＣ社製「８５０」、エポキシ当量１８９）
ビスフェノールＳ型エポキシ樹脂（ＤＩＣ社製「ＥＸＡ１５１７」、エポキシ当量２３７）
トリグリシジルイソシアヌレート（日産化学工業社製「ＴＥＰＩＣ−ＳＰ」、エポキシ当量１０５）
ビフェニル型エポキシ樹脂（日本化薬社製「ＮＣ−３０００−Ｈ」、エポキシ当量２９０）
【０１３９】
（硬化剤）
シアネートエステル硬化剤含有液（ロンザジャパン社製「ＢＡ−２３０Ｓ」、固形分７５重量％とメチルエチルケトン２５重量％とを含む、シアネートエステル当量２３５）
アラルキル型フェノール化合物（明和化成社製「ＭＥＨ−７８００−Ｓ」、水酸基当量１７４）
ビフェニルノボラック型フェノール（明和化成社製「ＭＥＨ−７８５１−４Ｈ」、水酸基当量２４０）
【０１４０】
（硬化促進剤）
イミダゾール化合物（２−エチル−４−メチルイミダゾール、四国化成工業社製「２Ｅ４ＭＺ」）
【０１４１】
（フェノキシ樹脂）
フェノキシ樹脂含有液（三菱化学社製「ＹＸ６９５４ＢＨ３０」、固形分３０重量％とメチルエチルケトン３５重量％とシクロヘキサノン３５重量％とを含む、重量平均分子量３９０００）
【０１４２】
（ブチラール樹脂）
ポリビニルアセタール樹脂（積水化学工業社製「ＢＸ−５」、計算分子量１３００００）
【０１４３】
（シリカ含有スラリー）
シリカ含有スラリー（アドマテックス社製「ＳＣ２０５０−ＨＮＫ」、Ｎ−フェニル−３−アミノプロピル基（ＳＰ値１０．３）を有するシランカップリング剤（信越化学工業社製「ＫＢＭ−５７３」）により表面処理された球状シリカ（アドマテックス社製「ＳＯ−Ｃ２」）を含む、平均粒子径０．５μｍ、固形分７０重量％とシクロヘキサノン３０重量％とを含む）
シリカ含有スラリー（アドマテックス社製「ＳＣ２０５０−ＨＮＤ」、３−グリシドキシプロピル基（ＳＰ値９．３）を有するシランカップリング剤（信越化学工業社製「ＫＢＭ−４０３」）により表面処理された球状シリカ（アドマテックス社製「ＳＯ−Ｃ２」）を含む、平均粒子径０．５μｍ、固形分７０重量％とシクロヘキサノン３０重量％とを含む）
シリカ含有スラリー（アドマテックス社製「ＳＣ２０５０−ＨＮＦ」、ビニル基（ＳＰ値７．９）を有するシランカップリング剤（信越化学工業社製「ＫＢＭ−１００３」）により表面処理された球状シリカ（アドマテックス社製「ＳＯ−Ｃ２」）を含む、平均粒子径０．５μｍ、固形分７０重量％とシクロヘキサノン３０重量％とを含む）
シリカ含有スラリー（アドマテックス社製「ＳＣ２０５０−ＦＮＡ」、特殊骨格イミダゾール基（ＳＰ値１０．５）を有するシランカップリング剤（ＪＸ日鉱日石金属社製「ＩＭ−１０００」）により表面処理された球状シリカ（アドマテックス社製「ＳＯ−Ｃ２」）を含む、平均粒子径０．５μｍ、固形分７０重量％とジメチルホルムアミド３０重量％とを含む）
シリカ含有スラリー（アドマテックス社製「ＳＣ１０５０−ＨＫＢ」、３−グリシドキシプロピル基（ＳＰ値９．３）を有するシランカップリング剤（信越化学工業社製「ＫＢＭ−４０３」）により表面処理された球状シリカ（アドマテックス社製「ＳＯ−Ｃ１」）を含む、平均粒子径０．２５μｍ、固形分５５重量％とシクロヘキサノン４５重量％とを含む）
【０１４４】
（溶剤）
溶剤（ＣＨＮ、シクロヘキサノン、和光純薬工業社製「０３７−０５０９６」）
【０１４５】
（実施例１）
シリカ含有スラリー（アドマテックス社製「ＳＣ２０５０−ＨＮＤ」）６４重量部に、シアネートエステル硬化剤含有液（ロンザジャパン社製「ＢＡ−２３０Ｓ」）７．５重量部と、ビスフェノールＡ型エポキシ樹脂（ＤＩＣ社製「８５０」）８．５重量部と、ビフェニル型エポキシ樹脂（日本化薬社製「ＮＣ−３０００−Ｈ」）７重量部と、フェノキシ樹脂含有液（三菱化学社製「ＹＸ６９５４ＢＨ３０」）１２．６重量部と、イミダゾール化合物（四国化成社製「２Ｅ４ＭＺ」）０．４重量部とを加え、ホモミクサー（プライミクス社製「Ｔ．Ｋ．オートミクサー２０型」）にて、均一な溶液となるまで室温で２時間攪拌溶解させ、樹脂ワニスＡを得た。
【０１４６】
得られた樹脂ワニスＡを、モーノポンプ（兵神装備社製）を用いて、プリーツ型カートリッジフィルター（ロキテクノ社製「ＳＨＰ−０３０」、２μｍ以上の粒子の捕捉効率が９９．９９％を超える）でろ過して、ろ過処理樹脂ワニスＢを得た。
【０１４７】
（実施例２）
使用した材料の種類及び配合量を下記の表１に示すように設定したこと以外は実施例１と同様にして、樹脂ワニスＡを得た。この樹脂ワニスＡをろ過するためのフィルターを、プリーツ型カートリッジフィルター（ロキテクノ社製「ＳＨＰ−１００」、２μｍ以上の粒子の捕捉効率が９７．３％を超える）に変更したこと以外は実施例１と同様にして、ろ過処理樹脂ワニスＢを得た。
【０１４８】
（実施例３）
使用した材料の種類及び配合量を下記の表１に示すように設定したこと以外は実施例１と同様にして、樹脂ワニスＡを得た。この樹脂ワニスＡをろ過するためのフィルターを、プリーツ型カートリッジフィルター（ロキテクノ社製「ＭＰＸ−０６０」、２μｍ以上の粒子の捕捉効率が９９．９９％を超える）に変更したこと以外は実施例１と同様にして、ろ過処理樹脂ワニスＢを得た。
【０１４９】
（実施例４）
使用した材料の種類及び配合量を下記の表１に示すように設定したこと以外は実施例１と同様にして、樹脂ワニスＡを得た。この樹脂ワニスＡをろ過するためのフィルターを、プリーツ型カートリッジフィルター（ロキテクノ社製「ＳＨＰ−０５０」、２μｍ以上の粒子の捕捉効率が９９．９％を超える）に変更したこと以外は実施例１と同様にして、ろ過処理樹脂ワニスＢを得た。
【０１５０】
（実施例５）
使用した材料の種類及び配合量を下記の表１に示すように設定したこと以外は実施例１と同様にして、樹脂ワニスＡを得た。この樹脂ワニスＡをろ過するためのフィルターを、プリーツ型カートリッジフィルター（ロキテクノ社製「ＳＨＰ−０５０」、２μｍ以上の粒子の捕捉効率が９９．９％を超える）に変更したこと以外は実施例１と同様にして、ろ過処理樹脂ワニスＢを得た。
【０１５１】
（実施例６）
使用した材料の種類及び配合量を下記の表１に示すように設定したこと以外は実施例１と同様にして、樹脂ワニスＡを得た。この樹脂ワニスＡをろ過するためのフィルターを、プリーツ型カートリッジフィルター（ロキテクノ社製「ＳＨＰ−０５０」、２μｍ以上の粒子の捕捉効率が９９．９％を超える）に変更したこと以外は実施例１と同様にして、ろ過処理樹脂ワニスＢを得た。
【０１５２】
（比較例１）
使用した材料の種類及び配合量を下記の表１に示すように設定したこと以外は実施例１と同様にして、樹脂ワニスＡを得た。この樹脂ワニスＡをろ過するためのフィルターを、プリーツ型カートリッジフィルター（ロキテクノ社製「ＳＨＰ−０５０」、２μｍ以上の粒子の捕捉効率が９９．９％を超える）に変更したこと以外は実施例１と同様にして、ろ過処理樹脂ワニスＢを得た。
【０１５３】
（比較例２）
使用した材料の種類及び配合量を下記の表１に示すように設定したこと以外は実施例１と同様にして、樹脂ワニスＡを得た。この樹脂ワニスＡをろ過するためのフィルターを、プリーツ型カートリッジフィルター（ロキテクノ社製「ＳＨＰ−１００」、２μｍ以上の粒子の捕捉効率が９７．３％を超える）に変更したこと以外は実施例１と同様にして、ろ過処理樹脂ワニスＢを得た。
【０１５４】
（比較例３）
使用した材料の種類及び配合量を下記の表１に示すように設定したこと以外は実施例１と同様にして、樹脂ワニスＡを得た。この樹脂ワニスＡをろ過するためのフィルターを、プリーツ型カートリッジフィルター（ロキテクノ社製「ＳＨＰ−１００」、２μｍ以上の粒子の捕捉効率が９７．３％を超える）に変更したこと以外は実施例１と同様にして、ろ過処理樹脂ワニスＢを得た。
【０１５５】
（参考例１）
実施例１で得られた樹脂ワニスＡを用意した。この樹脂ワニスＡをろ過するためのフィルターを、ノンプリーツ形状の積層型カートリッジフィルター（ロキテクノ社製「ＳＬＳ−０５０」、２μｍ以上の粒子の捕捉効率が９８．０％を超える）に変更したこと以外は実施例１と同様にして、ろ過処理樹脂ワニスＢを得た。
【０１５６】
（参考例２）
実施例１で得られた樹脂ワニスＡを用意した。この樹脂ワニスＡをろ過するためのフィルターを、ノンプリーツ形状の積層型カートリッジフィルター（ロキテクノ社製「ＨＣ−０５」、２μｍ以上の粒子の捕捉効率が８０．０％を超える）に変更したこと以外は実施例１と同様にして、ろ過処理樹脂ワニスＢを得た。
【０１５７】
（評価）
（１）粘度
粘度計（東機産業社製「ＴＶ３３」）を用いて、得られた樹脂ワニスＡの２３℃及び３．８３［１／ｓ］での粘度Ａと、２３℃及び１９１．５［１／ｓ］での粘度Ｂとを測定した。粘度Ａと粘度Ｂとの値から、粘度比（Ａ／Ｂ）を求めた。
【０１５８】
（２）粗粒カット精度の評価
得られたろ過処理樹脂ワニスＢに、該ろ過処理樹脂ワニスＢと同重量のシクロヘキサノンを加えた後、１２０００ｒｐｍ及び２０分の条件で遠心処理することにより、シリカを沈降させて、シリカのみを回収した。回収したシリカに固形分３５重量％となるようにシクロヘキサノンを加え、シリカを再分散させた。超音波１００Ｗで３分間分散処理し、測定溶液を得た。フロー式粒子像分析装置（シスメックス社製「ＦＰＩＡ−３０００Ｓ」）を用いて、得られた測定溶液における粗粒量を測定した。下記の基準で粗粒カット精度を判定した。
【０１５９】
［粗粒カット精度の判定基準］
○：２μｍ以上の粗粒の割合が１０ｐｐｍ未満である
△：２μｍ以上の粗粒の割合が１０ｐｐｍ以上、１００ｐｐｍ未満である
×：２μｍ以上の粗粒の割合が１００ｐｐｍ以上である
【０１６０】
（３）塗工性の評価
塗工機を用いて、ＰＥＴ（ポリエチレンテレフタレート）フィルム上に、得られた樹脂ワニスＢを塗工した。１００℃の恒温器（エスペック社製）内で２分間乾燥し、溶剤を揮発させた。このようにして、ＰＥＴフィルム（厚み２５μｍ）上に、厚さが４０μｍであり、溶剤の残量が１．０重量％以上、１．５重量％以下である樹脂フィルムを得た。得られた樹脂フィルムの表面を、顕微鏡（オリンパス社製「ＳＴＭ６」）により観察し、ベナードセルの発生の有無を評価した。また、レーザー干渉計（Ｖｅｃｃｏ社製「ＮＴ１１００」）により０．５ｃｍ×２．０ｃｍの範囲内の凹凸を解析した。両解析結果から、下記の基準で塗工性を判定した。
【０１６１】
［塗工性の判定基準］
○：表面の凹凸が１．５μｍ未満、かつベナートセルが発生していない
△：表面の凹凸が１．５μｍ以上、２．０μｍ未満、かつベナートセルが発生していない
×：表面の凹凸が２．０μｍ以上、又はベナードセル、ゆず肌が発生している
【０１６２】
（４）量産性の評価方法
量産用に使用するカートリッジフィルターの１／２５スケールのカートリッジフィルターを使用し、量産性を評価した。モーノポンプと上記フィルター間に圧力計を設置し、得られた樹脂ワニスＡ１０ｋｇ処理した際の差圧を計測した。実生産で使用するフィルターに換算すると、２５０ｋｇの処理に相当する。下記の基準で量産性を判定した。
【０１６３】
［量産性の判定基準］
○：樹脂ワニスＡ１０ｋｇろ過処理後のろ過圧力が０．３ＭＰａ未満である
△：樹脂ワニスＡ１０ｋｇろ過処理後のろ過圧力が０．３ＭＰａ以上、０．５ＭＰａ未満である
×：樹脂ワニスＡ１０ｋｇろ過処理後のろ過圧力が０．５ＭＰａ以上である
【０１６４】
結果を下記の表１に示す。
【０１６５】
【表１】
2013010899.tif 000003
【符号の説明】
【０１６６】
１１…多層基板
１２…回路基板
１２ａ…上面
１３〜１６…硬化物層
１７…金属層
【図１】
2013010899.tif 000004